КЕРАМИЧЕСКАЯ МАССА
CERAMIC MASS

Изобретение касается составов керамических масс, которые могут быть использованы для изготовления изделий декоративно-художественного назначения.
Известна керамическая (базальтовая или черная египетская) масса следующего состава, вес.ч.: глина 500; жженая охра 75; перекись марганца 75 [1].
Задачей изобретения является повышение прочности изделий, полученных из керамической массы.
Технический результат достигается тем, что керамическая масса, содержащая глину, жженую охру, перекись марганца, в качестве глины включает каолин и дополнительно - тальк при следующем соотношении компонентов, вес.ч.: каолин 500-550; жженая охра 100-125; перекись марганца 25-50; тальк 250-275.
В таблице приведены составы керамической массы.
Таблица
Компоненты
Состав, вес.ч.:
1
2
Каолин
500
550
Жженая охра
100
125
Перекись марганца
50
25
Тальк
275
250
Прочность при сжатии, МПа
50-55
50-55
В составе керамической массы используют каолины любых месторождений.
Компоненты дозируют в требуемых количествах и по отдельности измельчают сухим способом. Степень измельчения компонентов керамической массы должна соответствовать остатку 1,5-2% на сите 0056. Полученную массу увлажняют до 19-23% и формуют из нее изделия требуемой конфигурации, которые сушат и направляют на обжиг, который проводят при температуре 1000-1100°C. Возможно нанесение на поверхность изделий до их обжига слоя цветного ангоба (роспись) и/или глазури.
Источник информации
1. Гехт Г. Керамика Л. - М.: Главная редакция химической литературы, 1938. - С.338.